Brevet FR2812236A1 — publié le 20020201

La présente invention concerne une feuille antidérapante, ainsi que différentes utilisations d'une telle feuille. Les feuilles antidérapantes, qui sont des produits bien connus en tant que tels, possèdent un coefficient de frotte- ment élevé, c'est-à-dire une résistance importante vis-à-vis du glissement. L'invention vise plus particulièrement une telle feuille antidérapante, dans laquelle sont présentes des particules dénommées microsphères. Cette solution est par exemple décrite dans la demande de brevet français N 2 395 141. Elle consiste à recouvrir au moins une des faces d'une feuille support au moyen d'une couche antidérapante, qui est formée par une composition destinée au couchage du papier, dans laquelle sont dispersées les microsphères précitées. Ces dernières sont des particules de matière thermoplas- tique creuses et déformables, c'est-à-dire susceptibles de s'écraser légèrement sous l'effet d'une pression. Les microsphères possèdent une faible dimension, comprise entre un et plusieurs dizaines de micromètres, présentent une forme générale sphérique et renferment un agent d'expansion liquide et volatil, non solvant de la matière thermoplastique précitée. La demande de brevet français n 2 395 141 décrit l'application de cette feuille antidérapante, notamment à la fabrication de nappes, de cartons, d'emballages et d'interca- laires pour le transport. L'enseignement de ce document cite également la possibilité de réaliser des "sets" de table à partir de cette feuille antidérapante. La solution proposée par cette demande de brevet français présente cependant certains inconvénients. En effet, il a été constaté que les feuilles antidérapan- tes qui y sont décrites ne se prêtent pas parfaitement à tous les types d'utilisation, en particulier lorsque ces feuilles sont destinées à entrer en contact avec des aliments, ou avec la peau d'un être humain ou d'un animal. Ainsi, la mise en oeuvre de ces feuilles dans les domaines alimentaire et médical est délicate, dans la mesure o elle provoque certains désagréments chez l'utilisateur. Ce dernier est notamment susceptible d'éprouver des démangeai- sons, ou bien encore de subir une altération de la coloration de sa peau. L'invention vise à pallier l'ensemble des inconvénients de l'art antérieur évoqués ci-dessus. De façon plus précise, elle se propose de réaliser une feuille antidérapante qui, tout en étant apte à empêcher de manière fiable le glissement, du fait de son coefficient de frottement élevé, permette de s'affranchir, dans une large mesure, des désagréments inhérents à l'emploi des feuilles antidérapantes de l'art antérieur. A cet effet, elle a pour objet une feuille antidérapante, comprenant une feuille support revêtue, sur au moins une de ses deux faces, d'une couche d'enduction antidérapante comprenant des microsphères creuses et déformables en matière plastique, caractérisée en ce que lesdites microsphères sont présentes, sur la ou chaque face de la feuille support, selon une masse surfacique comprise entre 0,05 et 1 gramme par mètre carré de la face considérée de la feuille support. La masse surfacique définie ci-dessus doit être entendue en termes de matières sèches. La feuille support est notamment réalisée en papier, en non tissé, en textile, ou encore en une matière synthétique, telle que du polyester, du polyéthylène ou encore du polypro- pylène. L'enduction d'au moins une face de cette feuille support, au moyen de la couche antidérapante de l'invention, confère un coefficient de friction très élevé à la feuille antidérapante une fois réalisée. L'invention permet de réaliser les objectifs précédemment mentionnés. En effet, la Demanderesse a découvert que les désagré- ments inhérents à l'emploi des feuilles antidérapantes de l'art antérieur provenaient essentiellement du fait que les microsphères ont tendance à se détacher de la feuille support, dès lors qu'elles sont soumises à une température relativement faible, qui n'est pas supérieure à 25 C. L'utilisation des feuilles antidérapantes de l'art antérieur, en particulier à des fins médicales ou alimentai- res, provoque une désolidarisation des microsphères par rapport à leur feuille support. De la sorte, ces microsphères ainsi détachées sont susceptibles de rester en contact avec la peau du patient ou du personnel médical, ou encore avec la surface extérieure d'un appareillage médical. Elles peuvent également être à l'origine de problèmes respiratoires dûs à leur inhalation. En revanche, il a été constaté que, étant donné la faible quantité de microsphères présentes dans la feuille antidéra- pante de l'invention, ces microsphères y sont fermement retenues. Ainsi, l'invention permet de s'affranchir, dans une mesure très importante, du phénomène de détachement des microsphères observé dans l'art antérieur, même lorsque la feuille antidérapante conforme à l'invention est soumise à des températures élevées, pouvant atteindre 70 C. En outre, il s'est avéré que, de façon surprenante, la feuille antidérapante de l'invention assume de façon très satisfaisante sa fonction de résistance au glissement, quand bien même elle comprend une quantité de microsphères sensible- ment inférieure à celle employée dans l'art antérieur. De façon avantageuse, lesdites microsphères sont présen- tes, sur la ou chaque face de la feuille support, selon une masse surfacique comprise entre 0,1 et 0,5 gramme par mètre carré de la face considérée de la feuille support. De façon encore plus avantageuse, lesdites microsphères sont présentes, sur la ou chaque face de la feuille support, selon une masse surfacique comprise entre 0,12 et 0,30 gramme par mètre carré de la face considérée de la feuille support. Selon une autre caractéristique avantageuse de l'inven- tion, les microsphères creuses et déformables sont reçues dans une couche de liaison, notamment un polymère acrylique, ces microsphères étant présentes dans cette couche de liaison entre 2 et 20 % en poids. De façon encore plus avantageuse, les microsphères sont présentes dans cette couche de liaison entre 5 et 10 % en poids. Etant donné que l'invention fait appel à un faible poids de microsphères gazeuses, par rapport au propre poids de la couche de liaison, ceci garantit que ces microsphères sont retenues de façon fiable par cette couche de liaison, et n'ont donc pas tendance à s'en détacher. L'invention a également pour objet l'utilisation de la feuille antidérapante telle que définie ci-dessus, dans un appareillage médical. Selon une caractéristique avantageuse de l'invention, l'appareillage médical est une table d'auscultation médicale. Une telle table comprend, de façon connue, une bande de papier destinée à isoler le corps du patient par rapport à la surface de la table proprement dite. Une certaine longueur de cette feuille est déroulée à chaque auscultation, puis est détruite et fait place à une longueur supplémentaire de feuille, non souillée. L'invention prévoit de munir cette table d'auscultation au moyen d'une feuille antidérapante conforme à l'invention. Dans ce cas, la feuille est revêtue, sur ses deux faces, au moyen de la couche antidérapante présentée ci-dessus. De la sorte, sensiblement tout glissement est empêché, d'une part, entre le revêtement de la table et la feuille antidérapante et, d'autre part, entre le patient lui-même et la feuille précitée. Cette mesure permet de s'affranchir des risques de glissement, voire de chute, liés à l'art antérieur, dans lequel le patient n'est pas maintenu en position de manière efficace par rapport à la table d'auscultation. Par ailleurs, la feuille de protection antidérapante de l'invention n'est pas sujette à la formation de plis, contrairement à ce qui se produit dans l'art antérieur, avec l'utilisation d'une bande de papier simple. La feuille antidérapante de l'invention trouve également son application à d'autres appareillages médicaux. Ainsi, elle est susceptible de former une alaise pour un lit d'hôpital, en étant intercalée entre un drap et un matelas. Elle peut par ailleurs être utilisée pour former une semelle, destinée à équiper une chaussure employée par un personnel de champ opératoire, ou encore un chausson protecteur recouvrant une telle chaussure. La feuille antidérapante de l'invention est également à même d'être disposée sur un plateau de réception d'outils chirurgicaux. Cette feuille, qui constitue ainsi un interca- laire, permet alors d'éviter tout glissement des outils et empêche d'éventuelles chutes, susceptibles de porter atteinte à leur intégrité mécanique. Il est également possible de recouvrir, au moyen d'une feuille de l'invention, une balance de pesée, soit dans un centre médical, soit chez un particulier. L'invention a également pour objet l'utilisation de la feuille antidérapante telle que définie ci-dessus dans un tapis de propreté. Dans cette application, la feuille antidérapante de l'invention confère au tapis qui en est équipé un fort coefficient de frottement, ce qui permet d'éviter les risques de glissement. Il est par ailleurs avantageux de munir un tel tapis de substances désodorisantes et/ou antiseptiques et/ou antifongiques. Ce tapis possède également une capacité d'absorption satisfaisante à l'égard de l'eau et de la sueur. On peut également recouvrir de la feuille antidérapante de l'invention un appuie-tête renouvelable, qui équipe les moyens de transport, tels que les trains, les cars ou encore les avions. Selon une autre caractéristique avantageuse de l'inven- tion, la feuille antidérapante utilisée dans un tapis de propreté est munie d'une substance conductrice, apte à attirer notamment les poussières. Le tapis de propreté ainsi obtenu peut alors judicieusement être employé dans le domaine du nucléaire, du médical, de l'électronique ou bien encore de l'agro-alimentaire. L'invention a enfin pour objet l'utilisation de la feuille antidérapante telle que définie ci-dessus dans une caisse de transport. A cet effet, la feuille antidérapante, dans laquelle la feuille support est revêtue sur ses deux faces d'une couche antidérapante, est placée sur le fond de la caisse. De la sorte, les objets ou les animaux destinés à être logés dans la caisse sont maintenus en position de manière très stable durant leur transport. Ceci permet de remédier aux inconvénients de l'art antérieur, dans lequel le fond de la caisse induit des risques de glissement. Il convient de noter que, dans le domaine des transports des poussins, ces phénomènes de glissement conduisent parfois à la rupture des pattes des animaux, qui engendre une mortabilité d'environ 10% dans l'art antérieur. On va maintenant décrire dans ce qui suit trois exemples de réalisation de l'invention, qui sont donnés à titre indicatif, de manière non limitative. EXEMPLE 1 On prépare, dans un mélangeur, sous agitation et à température ambiante, une composition contenant en parties et en poids: - 75% d'un copolymère acrylique renfermant des microsphères gazeuses, tel que celui commercialisé sous la référence CARTASEAL 0008 par la société CLARIANT 10% d'undécylénate de méthyle, de formule chimique CH2=CH2-CH3-COOCH3 - 5% de liant de Rhodia (latex styrène acrylique) de référence commerciale SD215 - 4% d'alcool éthylique - 2% d'huile essentielle de menthe, et - 4% d'eau oxygénée. Le copolymère acrylique constitue une couche de liaison, dans laquelle les microspheres gazeuses sont réparties à raison de 8% en poids. Par ailleurs, l'undécylénate de méthyle constitue un antifongique. On ajoute, à cette composition, la quantité d'eau nécessaire pour obtenir une concentration de 25% en poids de matières sèches puis on dépose 4 g/m2, en matières sèches, de cette composition sur trois supports différents. Cette opération est réalisée par la technique d'enduction dite de la lame d'air. La composition contient 0,75 X 0,08, soit 6% en poids de microsphères. On dépose donc, sur chaque face de feuille support, les microsphères, en sec, à raison de 0,06 X 4, soit 0,24 g/m2 de la face considérée de la feuille support revêtue. En fin d'opération, la composition précitée est séchée à une température de 90 C et à une vitesse d'air de 20m/s, de façon à former une couche antidérapante. La première feuille support est un Kraft blanchi de 50g/m2, crêpé et composé de 100% de fibres de résineux blanchis sans chlore et collés en milieu neutre. La feuille antidérapante ainsi obtenue trouve son application dans la protection de tables d'auscultation, ou dans une alaise pour lit d'hôpital. La seconde feuille support est un non tissé de 45g/m2 de composition fibreuse: - 80% de fibres végétales blanchies sans chlore et - 20% de fibres synthétiques de polyester. Ces fibres sont liées par un copolymère acrylique utilisé, de façon connue, dans la confection des vêtements chirurgicaux. La feuille antidérapante réalisée à partir de ce support remplit les mêmes fonctions que la feuille obtenue selon l'exemple ci-dessus. Elle possède également des propriétés de résistance mécanique remarquables, de sorte qu'elle est à même d'être utilisée sur des chaussons employés par le personnel médical, dans les champs opératoires. Ce produit trouve également son application à des balances ou des tapis de propreté. De façon plus générale, elle est susceptible d'être employée dans tout lieu o l'on doit se trouver pieds nus, tel que des piscines ou encore des vestiaires sportifs. Cette feuille antidérapante peut être également utilisée pour un appuie-tête. La troisième feuille support intervenant dans cet exemple 1 est un polyester de 25g/m2 traité par effet Corona, afin de faciliter l'adhésion du bain d'enduction contenant de l'eau. La feuille antidérapante obtenue à partir de ce support réunit, outre les propriétés présentées ci-dessus, les propriétés spécifiques du polyester. Elle pourra donc être mise en oeuvre pour des applications particulières, telles que les salles blanches dans les industries de l'agro-alimentaire. EXEMPLE 2 Dans un mélangeur, on prépare, sous agitation et à température ambiante, une composition comprenant en parties et en poids: - 70% du copolymère acrylique CARTASEAL 0008 employé dans l'exemple 1, et - 30% d'un ammonium quaternaire 40 LV, à savoir un polymère conducteur commercialisé par la société CHEMVIRON. On ajoute à cette composition la quantité d'eau néces- saire pour obtenir une concentration de 25% en poids de matières sèches. On dépose 3 g/m2 en sec de cette composition par la technique d'enduction de la lame d'air, sur une feuille support de polyester de 30g/m2 traité par effet électrosta- tique, afin de faciliter l'adhésion de la couche aqueuse. La composition contient 0,7 X 0,08, soit 5,6% en poids de microsphères. Ces dernières sont donc présentes à raison de 0,056 X 3, soit 0,168 g/m2, en sec, de la face considérée de la feuille support. La composition ainsi déposée est séchée à une température de 70 C et à une vitesse d'air de 20m/s, de façon à constituer une couche antidérapante. On opère de façon à enduire les deux faces de la feuille support précitée. La feuille antidérapante ainsi obtenue possède, outre un coefficient de frottement élevé, une propriété d'attraction de poussières, ou encore de cheveux, du fait de la présence de l'ammonium quaternaire. Cette feuille antidérapante peut avantageusement être mise en oeuvre dans les milieux industriels o la poussière doit impérativement être éliminée. On citera à titre d'exem- ples le nucléaire, l'électronique ou bien encore les salles blanches. EXEMPLE 3 Dans un mélangeur, on prépare, sous agitation et à température ambiante, une composition contenant en parties et en poids: - 95% du copolymère acrylique CARTASEAL 0008 employé précédemment, et - 5% de carboxyméthylcellulose 7L2C. On ajoute à cette composition la quantité d'eau néces- saire pour obtenir une concentration de 25% en poids de matières sèches. On dépose ensuite 3 g/m2 en sec de cette composition par la technique de la lame d'air, ou de la barre de Meyer, sur une feuille support de 60g/m2 de composition fibreuse: - 50% de pâtes de résineux blanchies sans chlore - 50% de pâtes de feuillus blanchies sans chlore. Ce support est collé en milieu neutre et contient 10% de charges minérales, à savoir de carbonate de calcium, en poids par rapport au poids total de ce support. La composition contient 0,95 X 0,08, soit 7,6% en poids de microsphères. Ces dernières sont donc présentes, en sec, à raison de 0,076 X 3, soit 0, 228 g/m2 de la face considérée de la feuille support. La composition aqueuse est séchée à 100 C sous une vitesse d'air de 20m/s, de manière à former une couche antidérapante, dont le coefficient de frottement est très élevé. La feuille antidérapante ainsi obtenue est susceptible d'être disposée sur le fond d'un ustensile de transport. On citera, à titre d'exemples non limitatifs, une caisse destinée au transport des poussins, ainsi qu'un plateau à utiliser dans une cantine, un avion, un bateau ou un train. Il est également possible de recouvrir une étagère au moyen de la feuille antidérapante ci-dessus, qui constitue ainsi un intercalaire. REVENDICATIONS 1. Feuille antidérapante, comprenant une feuille support revêtue, sur au moins une de ses deux faces, d'une couche d'enduction antidérapante comprenant des microsphères creuses et déformables en matière plastique, caractérisée en ce que lesdites microsphères sont présentes, sur la ou chaque face de la feuille support, selon une masse surfacique comprise entre 0,05 et 1 gramme par mètre carré de la face considérée de la feuille support. 2. Feuille selon la revendication 1, caractérisée en ce que lesdites microsphères sont présentes, sur la ou chaque face de la feuille support, selon une masse surfacique comprise entre 0,1 et 0,5 gramme par mètre carré de la face considérée de la feuille support. 3. Feuille selon la revendication 2, caractérisée en ce que lesdites microsphères sont présentes, sur la ou chaque face de la feuille support, selon une masse surfacique comprise entre 0,12 et 0,3 gramme par mètre carré de la face considérée de la feuille support. 4. Feuille selon l'une quelconque des revendications précédentes, caractérisée en ce que les microsphères creuses et déformables sont reçues dans une couche de liaison, notamment un polymère acrylique, ces microsphères étant présentes dans cette couche de liaison entre 2 et 20 % en poids. 5. Feuille selon la revendication 4, caractérisée en ce que les microsphères sont présentes dans cette couche de liaison entre 5 et 10 % en poids. 6. Utilisation de la feuille antidérapante selon l'une des revendications 1 à 5, dans un appareillage médical. 7. Utilisation selon la revendication 6, caractérisée en ce que l'appareillage médical est une table d'auscultation médicale. 8. Utilisation de la feuille antidérapante selon l'une des revendications 1 à 5, dans un tapis de propreté. 9. Utilisation de la feuille antidérapante selon l'une des revendications 1 à 5, dans une caisse de transport.